Brevet FR2845397A1 — publié le 20040409

L'invention concerne une installation de trempe thermique pour traiter un élément métallique allongé, tel que notamment un élément de la suspension d'un véhicule automobile comme par exemple une barre antidévers, un bras de barre active ou autre. L'invention s'applique tout particulièrement au traitement thermique d'un élément devant posséder une bonne tenue à la fatigue, c'est à dire supporter des efforts répétés, notamment de torsion et/ou flexion, au cours de sa durée d'usage. L'invention vise plus particulièrement une nouvelle installation de trempe thermique par 10 chauffage à induction. Elle concerne aussi un procédé de fabrication d'un élément métallique incluant une telle trempe thermique. Dans le domaine de l'automobile, certains éléments du système de suspension doivent, au cours de leur durée d'usage, supporter des sollicitations répétées. Lors de la conception d'un tel élément, on définit un 15 certain nombre de traitements permettant d'augmenter sa résistance à la fatigue. Pour évaluer l'efficacité de ces traitements et par conséquent la longévité de l'élément, on a défini des cycles de sollicitation normalisés qui consistent à appliquer audit élément une succession de déformations, jusqu'à rupture. On cherche actuellement à garantir qu'aucune rupture ne 20 puisse apparaître en dessous d'un nombre N de cycles qui dépend de la sévérité des sollicitations imposées. Les calculs effectués pour la mise au point de tels éléments font apparaître que certaines parties de l'élément sont plus sujettes à la rupture que d'autres, notamment les coudes. Ce sont donc principalement ces parties qui nécessitent d'être traitées pour 25 garantir une tenue supérieure au nombre de cycles minimal N requis. Par exemple, la résistance à la fatigue d'une barre anti-dévers est évaluée en imposant aux deux extrémités de la barre des cycles de débattement opposés et en comptant le nombre de cycles avant rupture. Des essais analogues peuvent être définis pour évaluer la résistance à la fatigue d'un 30 bras de barre active ou de tout autre élément de géométrie comparable. Le problème de la détermination de la résistance à la fatigue de ces éléments devient de plus en plus crucial, principalement en raison de deux tendances: - les véhicules sont de plus en plus lourds en raison du nombre 35 croissant d'équipements électroniques embarqués et de l'augmentation de la motorisation. - Les constructeurs ont tendance à définir des barres stabilisatrices dont l'axe longitudinal est très peu décalé par rapport aux axes passant par les centres des roues. Dans ces conditions, les bras des barres stabilisatrices sont plus courts et, pour une même course de 5 roues, l'amplitude des déplacements des extrémités de la barre augmente tout comme les niveaux de contrainte auxquels la barre est soumise. En outre, dans le cas des véhicules à quatre roues motrices, les déflexions aux extrémités de la barre stabilisatrice sont encore plus 10 importantes en raison de la recherche d'une aptitude au franchissement d'obstacle. Enfin, l'allègement procuré par l'utilisation d'une barre tubulaire conduit comparativement à la pièce pleine, pour des valeurs de débattement identiques, à une augmentation des niveaux des 15 sollicitations. L'un des traitements pour augmenter la résistance à la fatigue d'une barre stabilisatrice ou élément analogue consiste à lui appliquer une trempe thermique. Selon les procédés utilisés, cette trempe intervient avant ou après la conformation de la barre, c'est à dire les opérations de 20 cintrage. Plusieurs principes sont connus. Une première méthode consiste à appliquer un traitement austénitique à une barre, dans un four, puis à la cintrer à chaud en veillant à ce que la température de la barre reste suffisamment élevée pour que l'acier reste dans le domaine austénitique. La barre est ensuite trempée 25 dans son ensemble par immersion dans un liquide. On admet que ce processus de cintrage à chaud suivi d'une trempe globale ne permet pas de produire des barres fortement sollicitées. Il ne s'applique qu'à la fabrication de barres stabilisatrices pleines. Un autre procédé consiste à cintrer à froid une barre pleine ou 30 tubulaire à épaisseur constante, à la chauffer par conduction en positionnant ses deux extrémités entre les électrodes d'un équipement de chauffe par conduction et à procéder ensuite à une trempe. La trempe de la barre conduit à une transformation martensitique à coeur de celle-ci sous réserve d'une austénitisation complète de l'acier, obtenue pendant la 35 phase de chauffage par conduction. Ce procédé s'avère lent et coteux, en particulier dans le cas des barres pleines. Quelques tentatives ont été faites portant sur le cintrage à froid suivi d'une trempe consistant à faire défiler un inducteur et une douche mobile le long de l'élément. Un tel procédé a été jugé extrêmement lent et difficilement exploitable en raison des pertes électriques qui se produisent dans la liaison souple alimentant l'inducteur mobile. D'autre part, on connaît aussi des barres anti-dévers creuses, c'est à dire fabriquées à partir d'un tube, de préférence à épaisseur variable pour pouvoir disposer d'une épaisseur plus importante aux coudes ou à d'autres régions fortement sollicitées. La barre est cintrée à froid et 10 subit ensuite un traitement d'austénitisation dans un four à atmosphère contrôlée suivi d'une trempe. La barre tubulaire est ensuite soumise à un traitement de revenu pendant une heure à 2001C et elle est ensuite grenaillée en interne, la grenaille étant injectée au moyen d'une buse. Dans ce procédé, la barre est trempée dans son intégralité, ce qui 15 complique le forgeage des extrémités qui doit être réalisé à chaud. L'invention propose une installation de trempe thermique susceptible d'être mise en oeuvre pour tout type d'élément métallique allongé, notamment conformé à partir d'une barre pleine ou creuse. Plus particulièrement, l'invention concerne une installation de 20 trempe thermique pour élément métallique allongé, comme par exemple un élément de suspension de véhicule automobile, caractérisé en ce qu'il comporte: - des moyens de chauffage par induction comprenant une bobine d'induction fixe, - des moyens de manipulation agencés pour faire passer ledit élément au travers de ladite bobine d'induction suivant un trajet prédéterminé, et des moyens de refroidissement agencés en aval de ladite bobine d'induction par rapport au sens de déplacement dudit élément. Selon un mode de réalisation préféré, les moyens de manipulation sont agencés pour déplacer l'élément objet du traitement en sorte qu'une fibre neutre de celui-ci traverse la bobine sensiblement au centre de celle-ci, ou le plus près possible de ce centre compte tenu de sa configuration. La géométrie de la bobine peut être adaptée à la forme de l'élément traité, notamment à la forme de sa section de façon à ce que chaque point du contour de l'élément (plus particulièrement de la partie de celui-ci qui est engagée à un moment donné dans la bobine) soit sensiblement à la même distance des spires de la bobine, de façon à garantir un chauffage relativement uniforme de l'élément. Dans le cas le 5 plus courant o l'élément a une section circulaire, il suffit de maîtriser le déplacement de l'élément, de façon que le centre de la partie engagée dans la bobine soit toujours sensiblement confondu avec le centre de la bobine, celle-ci ayant globalement la forme d'un anneau à contour circulaire. De préférence, les moyens de manipulation précités comprennent un premier robot multi-axe. Celui-ci est programmé pour engager l'élément et le faire défiler à l'intérieur de la bobine fixe. Pour ce faire, le bras du robot porte un support muni de pinces escamotables, espacées les unes des autres, ce qui permet de tenir l'élément pendant 15 son passage au travers de la bobine. Les moyens de refroidissement peuvent être constitués par une simple cuve de liquide de refroidissement placée au voisinage de la zone d'activité des moyens de manipulation, par exemple, à proximité de la bobine d'induction. Selon un mode de réalisation préféré, les moyens de 20 refroidissement peuvent comporter une douche de structure annulaire, dimensionnée pour pouvoir être traversée par l'élément, ceci juste en aval de la bobine d'induction. On peut ainsi obtenir une trempe assez rapide. Dans ce cas, la bobine d'induction est de préférence sensiblement horizontale. De cette façon, la douche peut être disposée sous la bobine et 25 à proximité immédiate de celle-ci, les jets de liquide de refroidissement étant dirigés vers l'élément et vers le bas pour limiter au maximum le risque que des gouttelettes de liquide jaillissent dans la zone de chauffage définie par la bobine. Comme on le verra plus loin, il y a un intérêt particulier à ce 30 que le refroidissement s'effectue assez rapidement après l'échauffement localisé par induction. Il est donc avantageux que la douche soit placée à proximité de la bobine. Elle peut être portée par un second robot multiaxe opérant en synchronisme avec le premier robot, ce qui permet de faire varier sa position et son orientation en fonction de la géométrie de 35 l'élément à traiter, tout en la maintenant au plus près de la bobine d'induction, sans interférer avec ce dernier. L'invention concerne également un procédé de fabrication d'un élément métallique allongé, caractérisé en ce qu'il comporte une étape de trempe thermique consistant à faire passer ledit élément au travers d'une bobine d'induction fixe faisant partie de moyens de chauffage par induction et à refroidir l'élément en aval de ladite bobine d'induction. Si l'élément est élaboré dans une barre métallique pleine, coudée, il y a avantage à opérer une trempe superficielle pour obtenir une zone externe à structure martensitique et une zone de coeur à structure ferritoperlitique. Ces deux zones sont séparées par une zone de transition 10 d'épaisseur relativement faible et maîtrisée. On a trouvé que la trempe superficielle, dans une barre pleine a pour effet de créer des contraintes de compression dans celle-ci, qui augmentent considérablement la tenue en fatigue de la zone traitée. Lorsque l'élément de suspension est élaboré dans une barre 15 métallique tubulaire, on réalise une trempe sur une profondeur telle qu'une structure martensitique soit créée sur la totalité de l'épaisseur de la barre tubulaire. Le traitement a pour conséquence d'améliorer la structure cristalline du métal, pour une bonne tenue à la fatigue. On peut ensuite procéder à un grenaillage interne de la barre tubulaire, qui permet 20 d'introduire, d'une autre façon, des contraintes de compression dans la structure de la barre creuse, ce moyen étant connu en soi pour améliorer la tenue en fatigue de la partie traitée. On met en oeuvre de préférence un grenaillage intérieur libre en injectant la grenaille de part et d'autres des deux orifices de la pièce. L'invention apparaîtra plus clairement à la lumière de la description qui va suivre d'une installation de trempe thermique conforme à son principe, donnée uniquement à titre d'exemple et faite en référence aux dessins annexés dans lesquels: - la figure 1 est une vue schématique partielle d'une installation 30 de trempe thermique plus particulièrement adaptée au traitement d'une barre anti-dévers de véhicule automobile; - la figure 2 est une vue schématique en élévation et avec coupe partielle, illustrant la mise en oeuvre du procédé; - la figure 3 est une vue schématique selon la flèche III de la 35 figure 2; - les figures 4 à 6 sont des vues semblables à la figure 3 illustrant différentes étapes du processus de trempe thermique; et - la figure 7 est une coupe longitudinale d'une barre tubulaire, avant cintrage, L'installation il telle que représentée est plus particulièrement conçue pour le traitement thermique par chauffage à induction localisé d'un élément métallique allongé 12 qui est, dans l'exemple représenté, une barre anti-dévers d'un système de suspension d'un véhicule automobile. Cet élément, à ce stade de la fabrication, se présente sous la 10 forme d'une barre cylindrique pleine, en acier, préformée à froid selon une technique connue. Comme on le verra plus loin, la même installation peut être utilisée pour le traitement thermique d'une barre creuse ou un bras de barre active, etc... L'élément à traiter est ici fabriqué à partir d'une barre cylindrique en acier faiblemment allié. Cet élément, après 15 conformation à froid, fait l'objet d'une trempe superficielle mise en oeuvre par l'installation représentée. A l'issue de cette trempe superficielle, les parties de l'élément trempées superficiellement seront constituées d'une zone de surface à structure martensitique et d'une zone de coeur ferritoperlitique, ces deux zones étant séparées par une zone de transition 20 o coexistent les structures ferritoperlitiques et martensitiques. On sait que la structure martensitique est une structure cristalline très dure et très résistante à la fatigue, c'est-à-dire vis-àvis des efforts de torsion ou de flexion. Il est donc intéressant en soi de créer une structure martensitique au moins dans les parties de la pièce les plus sollicitées. Dans le cas 25 présent cependant, o on réalise une trempe superficielle, la zone traitée à structure martensitique se trouve en compression du fait que la zone de coeur (ferritoperlitique) n'a pas été dilatée. Les contraintes de compression ainsi crées dans la zone martensitique ont pour effet d'augmenter encore la tenue en fatigue de l'élément traité. Pour réaliser ce type de trempe thermique, l'invention met en oeuvre des moyens de chauffage par induction 15 comprenant une bobine d'induction fixe 16. Le fait que la bobine soit fixe présente de nombreux avantages, comme on le verra plus loin. L'installation comprend aussi des moyens de manipulation 18 agencés pour faire passer l'élément 12 au 35 travers de la bobine d'induction 16, suivant un trajet prédéterminé. Enfin, des moyens de refroidissement 20 sont agencés en aval de la bobine d'induction par rapport au sens de déplacement de l'élément. Dans l'exemple représenté, les moyens de chauffage 15 comportent une bobine de quelques spires de forte section, directement reliée à un coffret d'adaptation 22 comportant notamment un système capacitif et un 5 générateur haute fréquence, d'une fréquence choisie pour créer des conditions de résonance dans le circuit oscillant comprenant la bobine et le système capacitif. Cette bobine 16 est reliée au coffret d'adaptation par deux larges barres métalliques 24a, 26b, de forte section, plates et accolées, séparées par un isolant 25 de sorte que les pertes de puissance 10 entre la bobine et le coffret d'adaptation sont minimes. Le choix de la fréquence permet d'obtenir la profondeur de pénétration désirée en fonction de la pièce à traiter. Avec un tel système de chauffage, le temps nécessaire pour élever le tronçon de barre qui se trouve placé dans la bobine 16 à un moment donné est relativement faible et compatible avec 15 le temps nécessaire pour opérer le cintrage à froid de sorte qu'un processus automatique et à fonctionnement continu peut être envisagé. Les moyens de manipulation 18 sont agencés pour déplacer l'élément 12 précintré, de sorte qu'une fibre neutre de celui-ci traverse la bobine 16 sensiblement au centre de celle-ci. Dans l'exemple, ces moyens 20 de manipulation comprennent un premier robot multiaxe 27. L'extrémité du bras de ce robot est équipée d'un support 28 muni de pinces escamotables 29a, 29b, 29c, espacées les unes des autres sur ledit support, pour tenir l'élément 12 pendant son passage au travers de la bobine. La barre est constamment maintenue par au moins deux pinces 25 fermées, lesdites pinces s'ouvrant et se fermant au fur et à mesure de la progression de l'élément 12 au travers de la bobine pour éviter qu'une partie quelconque du robot ou du support n'entre en contact avec celle-ci. Dans l'exemple, le support porte trois pinces dont l'une est montée à coulissement libre, en l'occurrence la pince 29c qui se trouve la plus 30 éloignée de la bobine lorsqu'on commence à engager l'élément à traiter dans celle-ci. Comme représenté, la bobine d'induction 16 est sensiblement horizontale, le robot 27 engageant l'élément 12 par la face supérieure de la bobine. Ainsi, les moyens de refroidrissement 20 peuvent être agencés 35 immédiatement en-dessous de la bobine, ce qui permet d'obtenir un refroidissement très brutal et rapide au fur et à mesure que l'élément 12 sort de la bobine. C'est pourquoi, avantageusement, ces moyens de refroidissement comportent ici une douche 32 de structure annulaire, dimensionnée pour pouvoir être traversée par l'élément 12. Cette douche est positionnée en aval de la bobine d'induction 16 (par rapport au sens 5 de déplacement de l'élément) et à proximité immédiate de celle-ci. Comme l'élément comporte une pluralité de coudes, il est avantageux de pouvoir faire varier la position et l'orientation de la douche 32 par rapport à la bobine (voir par exemple figure 6) pour que la douche puisse être maintenue au plus près de la bobine. C'est pourquoi, elle est portée par un 10 second robot multiaxe 36 opérant en synchronisme avec le premier robot 27. De plus, la douche comporte une face d'entrée 40, munie d'un passage central au travers duquel on engage l'élément 12 à sa sortie de la bobine. Ce passage est prolongé vers le bas par une cavité d'aspersion 42 globalement tronconique dans laquelle sont installées des buses 44 de 15 projection de fluide de refroidissement, typiquement de l'eau. Ces buses sont orientées sensiblement vers l'axe du passage central mais en aval de celui-ci. Le fait de coordonner les mouvements des deux robots, par une programmation adéquate actuellement à la portée de l'homme du métier, permet donc d'obtenir un refroidissement de l'élément 12 au fur et à 20 mesure que celui-ci traverse la bobine, pour obtenir la transformation martensitique. La face d'entrée 40 de la douche forme une sorte d'écran qui permet d'éviter des projections d'eau vers la bobine à l'intérieur de laquelle le métal est chauffé à blanc. Ce type de refroidissement permet de minimiser et de contrôler l'épaisseur de la zone de transition dans la 25 structure de l'élément. En effet, on s'est aperçu que les contraintes résiduelles de compression en surface, recherchées, sont d'autant plus importantes que cette zone de transition est de faible épaisseur. L'invention mettant en oeuvre une bobine d'induction fixe, permet d'optimiser les résultats car l'épaisseur de la zone de transition dépend de 30 la promptitude à réaliser le refroidissement de l'acier une fois que celui-ci a été austénitisé. Or, le chauffage par induction à bobine fixe permet une montée en température très rapide et un refroidissement au fur et à mesure, juste à la sortie de la bobine. En raison des faibles pertes, le chauffage par induction peut être beaucoup plus rapide que si on déplaçait 35 un inducteur le long de l'élément. En outre, notamment grâce au robot 27, on peut facilement faire varier la vitesse de déplacement de l'élément 12 au travers de l'inducteur pour ne traiter que les zones nécessitant d'être trempées, notamment les coudes. La profondeur de trempe peut aussi être adaptée en jouant sur la vitesse de passage de l'élément et/ou sur la fréquence du courant alternatif alimentant la bobine. La mise en oeuvre de l'installation est plus clairement explicitée sur les figures 3 à 6. Au début du traitement, l'élément à traiter 12 est maintenu dans sa partie centrale par les trois pinces 29a-29c. Le robot 27, programmé en conséquence engage une portion d'extrémité du tronçon dans l'ouverture supérieure de la bobine. L'extrémité proprement dite 10 n'est pas traitée (le passage peut se faire rapidement) pour permettre un forgeage ultérieur de l'extrémité de l'élément traité. Ce forgeage a pour but de réaliser une patte de fixation à l'extrémité de l'élément. Puis, le robot 27 s'oriente et se déplace pour que l'élément s'engage progressivement dans la bobine 16, tout en faisant en sorte que le tronçon 15 engagé dans ladite bobine soit toujours, autant que faire se peut, situé au centre de celle-ci. Par exemple, en considérant la figure 4, on voit que la position et l'orientation du robot ont changé pour passer le premier coude de l'élément. A ce moment, il devient nécessaire d'ouvrir la première pince pour pouvoir poursuivre le traitement, c'est-à- dire continuer à engager 20 l'élément dans la bobine de l'inducteur. Lorsque la partie de l'élément 12 que la première pince vient enserrer a dépassé la douche, ladite pince se referme et c'est la seconde pince 29b qui s'ouvre pour poursuivre le traitement. Pendant cette partie du traitement (figure 5) l'élément est donc maintenant entre la première pince 29a et la troisième 29c, mobile 25 en translation. Pendant cette période, la dilatation longitudinale de la barre ne risque pas de se traduire par un flambage puisque la troisième pince est mobile. Le traitement se poursuit par la fermeture de la seconde pince et l'ouverture de la troisième jusqu'à ce que le point de serrage de la troisième pince soit dépassé. La trempe par induction à bobine fixe telle qu'elle vient d'être décrite se poursuit par des opérations connues et classiques, telles que le forgeage des extrémités, à chaud, un grenaillage extérieur et des opérations de phosphatation et de peinture. Il ressort de ce qui précède que la mise en oeuvre de l'invention 35 au traitement thermique d'un élément en acier plein se caractérise principalement par une étape de trempe thermique consistant à faire passer l'élément au travers d'une bobine d'induction fixe faisant partie de moyen de chauffage par induction et à refroidir l'élément en aval de la bobine d'induction, de préférence au plus près de celle-ci. Dans le cas d'un élément métallique plein, on peut régler l'installation pour obtenir une 5 trempe superficielle permettant de créer une zone externe à structure martensitique et une zone de coeur à structure ferritoperlitique, la coexistence de ces deux zones, coaxialement, se traduisant par l'apparition de contraintes résiduelles de compression favorables à la tenue en fatigue de l'élément. L'installation qui vient d'être décrite peut aussi être mise en oeuvre, à des réglages près, pour le traitement d'un élément métallique creux, c'est-à-dire élaboré dans une barre tubulaire. Par exemple, on a représenté sur la figure 7 une barre tubulaire 50 d'épaisseur variable, avant cintrage, destinée à être conformée et traitée pour constituer une 15 barre anti-dévers d'un véhicule automobile. Les parties les plus épaisses 51, 52 correspondent aux parties de la barre qui seront soumises aux plus fortes sollicitations, notamment les coudes. Il est avantageux de réaliser une telle barre à partir d'un tronçon tubulaire de diamètre extérieur constant et de diamètre intérieur variable. On fait concider les parois de 20 forte épaisseur avec les parties cintrées de la barre qui sont les plus sollicitées. Par exemple, on peut disposer d'un tube étiré à paroi d'épaisseur variable directement disponible à l'état "NBK". Après écroutage, on procède au cintrage à froid donnant sa forme à la barre, avant l'étape de trempe par induction. Si on ne dispose pas d'un tube étiré 25 à paroi d'épaisseur variable, on peut partir d'une ébauche tubulaire métallique à l'état "NBK", procéder à l'écroutage puis à un martelage définissant les zones d'épaisseur variable. Le martelage est suivi d'une stabilisation à 6000 pendant une heure avant de procéder au cintrage à froid. Ensuite, la trempe par induction est réalisée de la même façon, à l'aide de la même installation. On réalise cependant une trempe sur une profondeur propre à créer la structure martensitique sur la totalité de l'épaisseur de la barre tubulaire. Comme précédemment, on peut localiser le traitement aux seules parties qui seront ultérieurement fortement 35 sollicitées. Il est par exemple avantageux de ne pas traiter les extrémités, ce qui permet de les forger ultérieurement, à froid. La trempe par induction est particulièrement bien adaptée du fait que le diamètre extérieur du tube est constant, ce qui permet de mieux maîtriser la valeur de l'entrefer entre la bobine et la partie traitée. On procède ensuite à un grenaillage intérieur libre autrement 5 dit, plutôt que d'introduire une buse à l'intérieur du tube comme cela se pratique couramment, on projette la grenaille directement depuis une extrémité du tube, ce qui permet de bénéficier des rebonds de la grenaille à l'intérieur des coudes pour obtenir un traitement efficace. La géométrie interne de la barre favorise la création d'un écoulement turbulent de la 10 grenaille et la multiplication des ricochets. Le traitement est effectué de part et d'autre, par chaque extrémité de la barre tubulaire. Ce grenaillage interne a pour effet d'engendrer des contraintes de compression comparables à celles qui sont obtenues par la coexistence d'une zone martensitique et d'une zone ferritoperlitique dans une barre pleine. Le 15 traitement de grenaillage est suivi d'un traitement de protection interne. On procède ensuite au forgeage à froid des extrémités, à un grenaillage externe et aux opérations de peinture. Dans le cas o les éléments objets du traitement n'ont pas une section circulaire, la forme de la bobine, peut être adaptée à la forme de la 20 section de l'élément à traiter, toujours dans le but de maintenir un entrefer aussi constant que possible entre l'élément et la bobine. REVENDICATIONS 1. Installation de trempe thermique pour élément métallique allongé, comme par exemple un élément de suspension de véhicule automobile, caractérisé en ce qu'il comporte: - des moyens de chauffage par induction (15) comprenant une bobine d'induction (16) fixe, - des moyens de manipulation (18) agencés pour faire passer ledit élément au travers de ladite bobine d'induction suivant un trajet prédéterminé, et 10 - Des moyens de refroidissement (20) agencés en aval de ladite bobine d'induction par rapport au sens de déplacement dudit élément. 2. Installation selon la revendication 1, caractérisée en ce que lesdits moyens de manipulation (18) sont agencés pour déplacer ledit élément de sorte qu'une fibre neutre de celui-ci traverse ladite bobine 15 sensiblement au centre de celle-ci. 3. Installation selon la revendication 1 ou 2, caractérisée en ce que lesdits moyens de manipulation comprennent un premier robot multiaxe (27). 4. Installation selon la revendication 2 ou 3, caractérisée en ce 20 que lesdits moyens de manipulation comportent, montés sur un support (28), des pinces escamotables (29a, 29b, 29c) espacées les unes des autres sur ledit support, pour tenir ledit élément pendant son passage au travers de ladite bobine. 5. Installation selon la revendication 4, caractérisée en ce que 25 ledit support porte trois pinces précitées dont l'une (29c) est montée à coulissement libre. 6. Installation selon l'une des revendications précédentes, caractérisée en ce que ladite bobine d'induction (16) est sensiblement horizontale. 7. Installation selon l'une des revendications prédédentes, caractérisée en ce que lesdits moyens de refroidissement comportent une douche (32) de structure annulaire, dimensionnée pour pouvoir être traversée par ledit élément, ladite douche étant agencée en aval de ladite bobine d'induction (16) et à proximité de celle-ci. 8. Installation selon l'ensemble des revendications 3 et 7, caractérisée en ce que ladite douche (32) est portée par un second robot multi-axe (36) opérant en synchronisme avec ledit premier robot. 9. Installation selon l'une des revendications 7 ou 8, 5 caractérisée en ce que ladite douche comporte une face d'entrée (40) formant écran, muni d'un passage central au travers duquel est engagé ledit élément, en ce que ledit passage est prolongé par une cavité d'aspersion (42) dans laquelle sont installées des buses de projection (44) de fluide de refroidissement, lesdites buses étant orientées sensiblement 10 vers l'axe dudit passage central, en aval dudit passage central. 10. Procédé de fabrication d'un élément métallique allongé, caractérisé en ce qu'il comporte une étape de trempe thermique consistant à faire passer ledit élément (12) au travers d'une bobine d'induction fixe (16) faisant partie de moyens de chauffage par induction 15 et à refroidir l'élément en aval de ladite bobine d'induction. 11. Procédé de fabrication selon la revendication 10, caractérisé en ce que, ledit élément métallique allongé étant élaboré dans une barre métallique pleine, on opère une trempe superficielle pour obtenir une zone externe à structure martensitique et une zone de coeur à 20 structure ferrito perlitique. 12. Procédé selon la revendication 10, caractérisé en ce que ledit élément étant élaboré dans une barre métallique tubulaire, on réalise une trempé sur une profondeur propre à créer une structure martensitique sur la totalité de l'épaisseur de ladite barre tubulaire et on procède à un 25 grenaillage interne de ladite barre tubulaire.